(57)【要約】  ポリビニルアルコール系フィルムから形成される偏光子であって、前記偏光子は、ホウ素およびカリウムを含み、前記偏光子中、前記ホウ素の含有量が４重量％以上６重量％以下であり、かつ前記ホウ素の含有量（重量％）に前記カリウムの含有量（重量％）を乗じた値が１．２以上である偏光子。当該偏光子は、高温環境下において、光学特性の低下の抑制効果に優れる。【特許請求の範囲】
【請求項１】
ポリビニルアルコール系フィルムから形成される偏光子であって、
前記偏光子は、ホウ素およびカリウムを含み、
前記偏光子中、前記ホウ素の含有量が４重量％以上６重量％以下であり、かつ前記ホウ素の含有量（重量％）に前記カリウムの含有量（重量％）を乗じた値が１．２以上であることを特徴とする偏光子。
【請求項２】
前記カリウムの含有量が０．２８重量以上％であることを特徴とする請求項１記載の偏光子。
【請求項３】
前記ホウ素の含有量が５．２重量％以下であることを特徴とする請求項１または２記載の偏光子。
【請求項４】
請求項１〜３のいずれかに記載の偏光子の少なくとも一方の面に透明保護フィルムが貼り合わされていることを特徴とする偏光フィルム。
【請求項５】
前記透明保護フィルムは、透湿度が２００ｇ／（ｍ２・２４ｈ）以下であることを特徴とする請求項４記載の偏光フィルム。
【請求項６】
請求項４または５記載の偏光フィルムが光学層に貼り合わされていることを特徴とする積層偏光フィルム。
【請求項７】
画像表示セルに、請求項４もしくは５記載の偏光フィルム、または請求項６記載の積層偏光フィルムが貼り合わされていることを特徴とする画像表示パネル。
【請求項８】
請求項７記載の画像表示パネルの偏光フィルムまたは積層偏光フィルム側に、透明板を備えることを特徴とする画像表示装置。
【発明の詳細な説明】
【技術分野】
【０００１】
本発明は、偏光子、偏光フィルム、積層偏光フィルム、画像表示パネル、および画像表示装置に関する。
【背景技術】
【０００２】
従来、液晶表示装置や有機ＥＬ表示装置等の各種画像表示装置に用いる偏光子としては、高透過率と高偏光度を兼ね備えていることから、染色処理された（二色性物質を含有する）ポリビニルアルコール系フィルムが用いられている。当該偏光子は、ポリビニルアルコール系フィルムに、浴中にて、例えば、膨潤、染色、架橋、延伸等の各処理を施した後に、洗浄処理を施してから、乾燥することにより製造される。また前記偏光子は、通常、その片面または両面にトリアセチルセルロース等の保護フィルムが接着剤を用いて貼合された偏光フィルム（偏光板）として用いられている。【０００３】
前記偏光フィルムは、必要に応じ、他の光学層を積層して積層偏光フィルム（光学積層体）として用いられ、前記偏光フィルムあるいは前記積層偏光フィルム（光学積層体）は、液晶セルや有機ＥＬ素子等の画像表示セルと、視認側における前面板やタッチパネル等の透明板との間に粘着剤層を介して貼合されて、上記の各種画像表示装置として用いられる。【０００４】
近年、このような各種画像表示装置は、携帯電話やタブレット端末等のモバイル機器に加えて、カーナビゲーション装置やバックモニター等の車載用の画像表示装置としても使用される等、その用途は広がっている。これに伴い、前記偏光フィルムや前記積層偏光フィルムには、従来要求されてきたよりも、より過酷な環境下（例えば、高温環境下）における高い耐久性が求められており、そのような耐久性を確保することを目的とした偏光フィルムが提案されている（特許文献１）。
【先行技術文献】
【特許文献】
【０００５】
【特許文献１】特表２０１２−５１６４６８号公報
【発明の概要】
【発明が解決しようとする課題】
【０００６】
上記のような従前の偏光フィルムや積層偏光フィルムは、高温環境下に曝された場合に、ポリビニルアルコールのポリエン化が進行することにより、偏光子に着色が生じ、その光学特性が低下する問題があった。とくに、上記の偏光フィルムや積層偏光フィルムを、画像表示セルと透明板との間に粘着剤層を介して貼合することにより構成される画像表示装置は、偏光子の着色が著しく、その光学特性の低下が顕著になる問題があった。【０００７】
以上のような事情に鑑み、本発明は、高温環境下において、光学特性の低下の抑制効果に優れる偏光子を提供することを目的とする。【０００８】
また、本発明は、上記の光学特性の低下の抑制効果に優れる偏光子を用いた偏光フィルム、積層偏光フィルム、画像表示パネル、および画像表示装置を提供することを目的とする。
【課題を解決するための手段】
【０００９】
すなわち、本発明は、ポリビニルアルコール系フィルムから形成される偏光子であって、前記偏光子は、ホウ素およびカリウムを含み、前記偏光子中、前記ホウ素の含有量が４重量％以上６重量％以下であり、かつ前記ホウ素の含有量（重量％）に前記カリウムの含有量（重量％）を乗じた値が１．２以上である偏光子に関する。【００１０】
また、本発明は、前記偏光子の少なくとも一方の面に透明保護フィルムが貼り合わされている偏光フィルムに関する。【００１１】
また、本発明は、前記偏光フィルムが光学層に貼り合わされている積層偏光フィルムに関する。【００１２】
また、本発明は、画像表示セルに、前記偏光フィルム、または前記積層偏光フィルムが貼り合わされている画像表示パネルに関する。【００１３】
また、本発明は、前記画像表示パネルの偏光フィルムまたは積層偏光フィルム側に、透明板を備える画像表示装置に関する。
【発明の効果】
【００１４】
本発明の偏光子、該偏光子を有する偏光フィルム、積層偏光フィルム、画像表示パネル、および画像表示装置における効果の作用メカニズムの詳細は不明な部分があるが、以下のように推定される。ただし、本発明は、この作用メカニズムに限定して解釈されなくてもよい。【００１５】
本発明の偏光子は、ポリビニルアルコール系フィルムから形成され、ホウ素およびカリウムを含む。前記偏光子中、前記ホウ素の含有量は４重量％以上６重量％以下であり、かつ前記ホウ素の含有量（重量％）に前記カリウムの含有量（重量％）を乗じた値は１．２以上である。従前の偏光子がホウ素およびカリウムを含むことは知られているが、本発明の偏光子は、上記の特定量のホウ素およびカリウムを含むことにより、従前の偏光子よりも、耐熱性をより向上させることができる。とくに、本発明の偏光子ように、前記ホウ素の含有量（重量％）に前記カリウムの含有量（重量％）を乗じた値が１．２以上である偏光子が、それ未満の偏光子よりも、優れた耐熱性を奏することは知られていない。【００１６】
従来、偏光フィルムや積層偏光フィルムを、画像表示セルと透明板との間に粘着剤層を介して貼合することにより構成される画像表示装置が、高温環境下に曝された場合、偏光子や粘着剤層等に含まれる水分等が当該画像表示装置内に閉じ込められることにより、偏光子中のポリビニルアルコールの劣化（ポリエン化）が促進されるため、その光学特性の低下が顕著になる問題があったが、本発明の偏光子を用いれば、従前の偏光子よりも、ホウ素の含有量が多く、カリウムの含有量が少ないため、ホウ酸架橋により偏光子中のポリビニルアルコールの水酸基末端が保護（安定化）されていること、また、適量なカリウム含有率によって、偏光子中で対イオンとなるヨウ素イオンが安定化されていることから、上記のようなポリエン化を抑制できるものと推定される。【００１７】
また、上記のような高温環境下に曝された画像表示装置では、偏光子がポリエン化によって劣化するほか、偏光子にクラックが発生する問題があった。当該クラックは、通常、偏光フィルム端部がベゼルで隠れるため、端部の外観不良は許容されるが、最近の画像表示装置では、デザイン性の観点から、ベゼルが薄型化さらにはベゼルレスのものまで製品化されている。よって、偏光フィルムの少しの端部不具合でも外観性を損なわせてしまうため、当該クラックを防止できることは、画像表示装置の製品化において非常に重要である。一方、本発明の偏光子は、上記の偏光子中の特定量のホウ素の含有量の上限値を、５．２重量％以下に調整することにより、上記のようなクラックの発生を防止できる効果を奏することができる。【００１８】
さらに、上記の画像表示装置において、透湿度の低い（例えば、透湿度が２００ｇ／（ｍ２・２４ｈ）以下である）透明保護フィルムが貼り合わせている偏光子を用いた場合、当該偏光子中の水分が透明保護フィルムを透過し難いため、当該水分が偏光子中により閉じ込められる結果、上記のようなポリエン化がより促進されることが推定される。よって、本発明の偏光子は、とくに、当該偏光子の少なくとも一方の面に透湿度の低い透明保護フィルムが貼り合わされている態様に有用である。
【発明を実施するための形態】
【００１９】
＜偏光子＞
本発明の偏光子は、ポリビニルアルコール系フィルムから形成され、ホウ素およびカリウムを含み、前記偏光子中、前記ホウ素の含有量は４重量％以上６重量％以下であり、かつ前記ホウ素の含有量（重量％）に前記カリウムの含有量（重量％）を乗じた値は１．２以上である。
【００２０】
前記ポリビニルアルコール（ＰＶＡ）系フィルムは、可視光領域において透光性を有し、ヨウ素や二色性染料等の二色性物質を分散吸着するものを特に制限なく使用できる。また、通常、原反として用いる、ＰＶＡ系フィルムは、厚さが１０〜１００μｍ程度であることが好ましく、２０〜７５μｍ程度であることがより好ましく、幅が１００〜５０００ｍｍ程度であることが好ましい。
【００２１】
前記ポリビニルアルコール系フィルムの材料としては、ポリビニルアルコールまたはその誘導体が挙げられる。前記ポリビニルアルコールの誘導体としては、例えば、ポリビニルホルマール、ポリビニルアセタール；エチレン、プロピレン等のオレフィン；アクリル酸、メタクリル酸、クロトン酸等の不飽和カルボン酸、およびそのアルキルエステル、アクリルアミド等で変性したもの等が挙げられる。前記ポリビニルアルコールは、平均重合度が１００〜１０，０００程度であることが好ましく、１，０００〜１０，０００程度であることがより好ましく、１，５００〜４，５００程度であることがさらに好ましい。また、前記ポリビニルアルコールは、ケン化度が８０〜１００モル％程度であることが好ましく、９５モル％〜９９．９５モル程度であることがより好ましい。なお、前記平均重合度および前記ケン化度は、ＪＩＳ  Ｋ  ６７２６に準じて求めることができる。
【００２２】
前記ポリビニルアルコール系フィルムには、可塑剤や界面活性剤等の添加剤を含有していてもよい。前記可塑剤としては、例えば、グリセリン、ジグリセリン、トリグリセリン、エチレングリコール、プロピレングリコール、ポリエチレングリコール等の、ポリオールおよびその縮合物等が挙げられる。前記添加剤の使用量は、特に制限はないが、例えば、ポリビニルアルコール系フィルム中、２０重量％以下程度が好適である。
【００２３】
前記偏光子は、ホウ素およびカリウムを含み、前記偏光子中、前記ホウ素の含有量が４重量％以上６重量％以下であり、かつ前記ホウ素の含有量（重量％）に前記カリウムの含有量（重量％）を乗じた値が１．２以上である。なお、前記ホウ素の含有量（重量％）を「Ｂ」と定義し、前記カリウムの含有量（重量％）を「Ｋ」と定義した場合、前記ホウ素の含有量（重量％）に前記カリウムの含有量（重量％）を乗じた値が１．２以上は、「Ｂ×Ｋ≧１．２」と定義することもできる。
【００２４】
前記偏光子中、前記ホウ素の含有量は、高温環境下における偏光子の光学特性の低下を抑制する観点から、４．０重量％以上であることが好ましく、４．２重量％以上であることがより好ましく、そして、高温環境下における偏光子のクラックの発生を抑制する観点から、５．２重量％以下であることが好ましく、５．０重量％以下であることがより好ましい。
【００２５】
前記偏光子中、前記カリウムの含有量は、高温環境下における偏光子の光学特性の低下を抑制する観点から、０．２８重量％以上であることが好ましく、０．３２重量％以上であることがより好ましく、０．３４重量％以上であることがさらに好ましく、そして、高温環境下における色相変化を抑制する観点から、０．６０重量％以下であることが好ましく、０．５５重量％以下であることがより好ましく、０．５０重量％以下であることがさらに好ましい。
【００２６】
前記偏光子中、前記ホウ素の含有量（重量％）に前記カリウムの含有量（重量％）を乗じた値（ホウ素の含有量（重量％）×カリウムの含有量（重量％））は高温環境下における偏光子の光学特性の低下を抑制する観点から、１．２以上であることが好ましく、１．３以上であることがより好ましく、１．４以上であることがさらに好ましく、そして、高温環境下における色相変化を抑制する観点から、３．５以下であることが好ましく、３．０以下であることがより好ましく、２．５以下であることがさらに好ましい。
【００２７】
前記偏光子中、前記ホウ素の含有量（重量％）を前記カリウムの含有量（重量％）で除した値（ホウ素の含有量（重量％）÷カリウムの含有量（重量％））は、高温環境下における偏光子の光学特性の低下を抑制する観点から、５以上であることが好ましく、８以上であることがより好ましく、１０以上であることがさらに好ましく、そして、偏光子の初期色相を良好にする観点から、３０以下であることが好ましく、２５以下であることがより好ましく、２０以下であることがさらに好ましい。
【００２８】
＜偏光子の製造方法＞
前記偏光子は、前記ポリビニルアルコール系フィルムに、染色工程、架橋工程、および延伸工程が施され、また、任意の工程として、膨潤工程、洗浄工程、および乾燥工程の少なくとも１つの処理工程が施されることにより得られる。前記偏光子中に含まれる前記ホウ素の含有量および前記カリウムの含有量は、膨潤工程、染色工程、架橋工程、延伸工程および洗浄工程における各処理浴のいずれかに含まれるホウ酸、ホウ酸塩、ホウ砂等のホウ素化合物等のホウ素成分供与物質の濃度およびヨウ化カリウム等のハロゲン化カリウム等のカリウム成分供与物質の濃度、上記の各処理浴による処理温度および処理時間によって制御できる。とくに、架橋工程および延伸工程は、ホウ素成分供与物質の濃度等の処理条件により、前記ホウ素の含有量の含有量を所望の範囲に調整し易い。また、洗浄工程は、染色工程、架橋工程、または延伸工程等で使用したホウ素成分供与物質やカリウム成分供与物質の使用量等の処理条件を考慮したうえで、ホウ素、カリウム等の成分をポリビニルアルコール系フィルムから溶出、あるいはポリビニルアルコール系フィルムに吸着させることができる観点から、前記ホウ素の含有量および前記カリウムの含有量を所望の範囲に調整し易い。
【００２９】
前記膨潤工程は、ポリビニルアルコール系フィルムを、膨潤浴中に浸漬する処理工程であり、ポリビニルアルコール系フィルムの表面の汚れやブロッキング剤等を除去でき、また、ポリビニルアルコール系フィルムを膨潤させることで染色ムラを抑制できる。前記膨潤浴は、通常、水、蒸留水、純水等の水を主成分とする媒体が用いられる。前記膨潤浴は、常法に従って、界面活性剤、アルコール等が適宜に添加されていてもよい。また、前記偏光子中の前記カリウムの含有量を制御する観点から、前記膨潤浴にヨウ化カリウムを使用してもよく、この場合、前記膨潤浴中、ヨウ化カリウムの濃度は、１．５重量％以下であることが好ましく、１．０重量％以下であることがより好ましく、０．５重量％以下であることがさらに好ましい。
【００３０】
前記膨潤浴の温度は、１０〜６０℃程度であることが好ましく、１５〜４５℃程度であることがより好ましく、１８〜３０℃程度であることがさらに好ましい。また、前記膨潤浴への浸漬時間は、ポリビニルアルコール系フィルムの膨潤の程度が膨潤浴の温度の影響を受けるため一概に決定できないが、５〜３００秒間程度であることが好ましく、１０〜２００秒間程度であることがより好ましく、２０〜１００秒間程度であることがさらに好ましい。前記膨潤工程は１回だけ実施されてもよく、必要に応じて複数回実施されてもよい。
【００３１】
前記染色工程は、ポリビニルアルコール系フィルムを、染色浴（ヨウ素溶液）に浸漬する処理工程であり、ポリビニルアルコール系フィルムに、ヨウ素または二色性染料等の二色性物質を吸着・配向させることができる。前記ヨウ素溶液は、通常、ヨウ素水溶液であることが好ましく、ヨウ素および溶解助剤としてヨウ化物を含有する。なお、前記ヨウ化物としては、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が挙げられる。これらの中でも、前記偏光子中の前記カリウムの含有量を制御する観点から、ヨウ化カリウムが好適である。
【００３２】
前記染色浴中、ヨウ素の濃度は、０．０１〜１重量％程度であることが好ましく、０．０２〜０．５重量％程度であることがより好ましい。前記染色浴中、前記ヨウ化物の濃度は、０．０１〜１０重量％程度であることが好ましく、０．０５〜５重量％程度であることがより好ましく、０．１〜３重量％程度であることがさらに好ましい。
【００３３】
前記染色浴の温度は、１０〜５０℃程度であることが好ましく、１５〜４５℃程度であることがより好ましく、１８〜３０℃程度であることがさらに好ましい。また、前記染色浴への浸漬時間は、ポリビニルアルコール系フィルムの染色の程度が染色浴の温度の影響を受けるため一概に決定できないが、１０〜３００秒間程度であることが好ましく、２０〜２４０秒間程度であることがより好ましい。前記染色工程は１回だけ実施されてもよく、必要に応じて複数回実施されてもよい。
【００３４】
前記架橋工程は、前記染色工程にて染色されたポリビニルアルコール系フィルムを、ホウ素化合物を含む処理浴（架橋浴）中に浸漬する処理工程であり、ホウ素化合物によりポリビニルアルコール系フィルムが架橋して、ヨウ素分子または染料分子が当該架橋構造に吸着できる。前記ホウ素化合物としては、例えば、ホウ酸、ホウ酸塩、ホウ砂等が挙げられる。前記架橋浴は、水溶液が一般的であるが、例えば、水との混和性のある有機溶媒および水の混合溶液であってもよい。また、前記架橋浴は、前記偏光子中の前記カリウムの含有量を制御する観点から、ヨウ化カリウムを含むことが好ましい。
【００３５】
前記架橋浴中、前記ホウ素化合物の濃度は、１〜１５重量％程度であることが好ましく、１．５〜１０重量％程度であることがより好ましく、２〜５重量％程度であることがより好ましい。また、前記架橋浴にヨウ化カリウムを使用する場合、前記架橋浴中、ヨウ化カリウムの濃度は、１〜１５重量％程度であることが好ましく、１．５〜１０重量％程度であることがより好ましく、２〜５重量％程度であることがより好ましい。
【００３６】
前記架橋浴の温度は、２０〜７０℃程度であることが好ましく、３０〜６０℃程度であることがより好ましい。また、前記架橋浴への浸漬時間は、ポリビニルアルコール系フィルムの架橋の程度が架橋浴の温度の影響を受けるため一概に決定できないが、５〜３００秒間程度であることが好ましく、１０〜２００秒間程度であることがより好ましい。前記架橋工程は１回だけ実施されてもよく、必要に応じて複数回実施されてもよい。
【００３７】
前記延伸工程は、ポリビニルアルコール系フィルムを、少なくとも一方向に所定の倍率に延伸する処理工程である。一般には、ポリビニルアルコール系フィルムを、搬送方向（長手方向）に１軸延伸する。前記延伸の方法は特に制限されず、湿潤延伸法と乾式延伸法のいずれも採用できる。前記延伸工程は１回だけ実施されてもよく、必要に応じて複数回実施されてもよい。前記延伸工程は、偏光子の製造において、いずれの段階で行われてもよい。
【００３８】
前記湿潤延伸法における処理浴（延伸浴）は、通常、水、または水との混和性のある有機溶媒および水の混合溶液等の溶媒を用いることができる。前記延伸浴は、前記偏光子中の前記カリウムの含有量を制御する観点から、ヨウ化カリウムを含むことが好ましい。前記延伸浴にヨウ化カリウムを使用する場合、当該延伸浴中、ヨウ化カリウムの濃度は、１〜１５重量％程度であることが好ましく、２〜１０重量％程度であることがより好ましく、３〜６重量％程度であることがより好ましい。また、前記処理浴（延伸浴）には、延伸中のフィルム破断を抑制する観点から、前記ホウ素化合物を含むことができ、この場合、当該延伸浴中、前記ホウ素化合物の濃度は、１〜１５重量％程度であることが好ましく、１．５〜１０重量％程度であることがより好ましく、２〜５重量％程度であることがより好ましい。
【００３９】
前記延伸浴の温度は、２５〜８０℃程度であることが好ましく、４０〜７５℃程度であることがより好ましく、５０〜７０℃程度であることがさらに好ましい。また、前記延伸浴への浸漬時間は、ポリビニルアルコール系フィルムの延伸の程度が延伸浴の温度の影響を受けるため一概に決定できないが、１０〜８００秒間程度であることが好ましく、３０〜５００秒間程度であることがより好ましい。なお、前記湿潤延伸法における延伸処理は、前記膨潤工程、前記染色工程、前記架橋工程、および前記洗浄工程のいずれか１つ以上の処理工程とともに施してもよい。
【００４０】
前記乾式延伸法としては、例えば、ロール間延伸方法、加熱ロール延伸方法、圧縮延伸方法等が挙げられる。なお、前記乾式延伸法は、前記乾燥工程とともに施してもよい。
【００４１】
前記ポリビニルアルコール系フィルムに施される総延伸倍率（累積の延伸倍率）は、目的に応じ適宜設定できるが、２〜７倍程度であることが好ましく、３〜６．８倍程度であることがより好ましく、３．５〜６．５倍程度であることがさらに好ましい。
【００４２】
前記洗浄工程は、ポリビニルアルコール系フィルムを、洗浄浴中に浸漬する処理工程であり、ポリビニルアルコール系フィルムの表面等に残存する異物を除去できる。前記洗浄浴は、通常、水、蒸留水、純水等の水を主成分とする媒体が用いられる。また、前記偏光子中の前記カリウムの含有量を制御する観点から、前記洗浄浴にヨウ化カリウムを使用することが好ましく、この場合、前記洗浄浴中、ヨウ化カリウムの濃度は、１〜１０重量％程度であることが好ましく、１．５〜４重量％程度であることがより好ましく、１．８〜３．８重量％程度であることがさらに好ましい。
【００４３】
前記洗浄浴の温度は、５〜５０℃程度であることが好ましく、１０〜４０℃程度であることがより好ましく、１５〜３０℃程度であることがさらに好ましい。また、前記洗浄浴への浸漬時間は、ポリビニルアルコール系フィルムの洗浄の程度が洗浄浴の温度の影響を受けるため一概に決定できないが、１〜１００秒間程度であることが好ましく、２〜５０秒間程度であることがより好ましく、３〜２０秒間程度であることがさらに好ましい。前記膨潤工程は１回だけ実施されてもよく、必要に応じて複数回実施されてもよい。
【００４４】
前記乾燥工程は、前記洗浄工程にて洗浄されたポリビニルアルコール系フィルムを、乾燥して偏光子を得る工程であり、乾燥により所望の水分率を有する偏光子が得られる。前記乾燥は、任意の適切な方法で行われ、例えば、自然乾燥、送風乾燥、加熱乾燥が挙げられる。前記偏光子は、水分率が８〜２５重量％程度であることが好ましく、１２〜２０重量％程度であることがより好ましい。なお、偏光子の水分率は、１００ｍｍ角のサイズに切り出された試料の、初期重量、および１２０℃で２時間乾燥後の乾燥重量に基づいて、下記式により算出される。
水分率（重量％）＝｛（初期重量−乾燥重量）／初期重量｝×１００
【００４５】
前記乾燥の温度は、２０〜１５０℃程度であることが好ましく、２５〜１００℃程度であることがより好ましい。また、前記乾燥の時間は、偏光子の乾燥の程度が乾燥の温度の影響を受けるため一概に決定できないが、３０〜６００秒間程度であることが好ましく、６０〜３００秒間程度であることがより好ましい。前記乾燥工程は１回だけ実施されてもよく、必要に応じて複数回実施されてもよい。
【００４６】
前記偏光子は、厚みが、１０〜３０μｍ程度であることが好ましく、１２〜２０μｍ程度であることがより好ましい。
【００４７】
＜偏光フィルム＞
本発明の偏光フィルムは、前記偏光子の少なくとも一方の面に透明保護フィルムが貼り合わされているものである。
【００４８】
前記透明保護フィルムは、特に制限されず、従来より偏光フィルムに用いられている各種の透明保護フィルムを用いることができる。前記透明保護フィルムを構成する材料としては、例えば、透明性、機械的強度、熱安定性、水分遮断性、等方性等に優れる熱可塑性樹脂が用いられる。前記熱可塑性樹脂としては、例えば、トリアセチルセルロール等のセルロールエステル系樹脂、ポリエチレンテレフタレートやポリエチレンナフタレート等のポリエステル系樹脂、ポリエーテルスルホン系樹脂、ポリスルホン系樹脂、ポリカーボネート系樹脂、ナイロンや芳香族ポリアミド等のポリアミド系樹脂、ポリイミド系樹脂、ポリエチレン、ポリプロピレン、エチレン・プロピレン共重合体の如きポリオレフィン系樹脂、（メタ）アクリル系樹脂、シクロ系ないしはノルボルネン構造を有する環状ポリオレフィン系樹脂（ノルボルネン系樹脂）、ポリアリレート系樹脂、ポリスチレン系樹脂、ポリビニルアルコール系樹脂、およびこれらの混合物があげられる。また、前記透明保護フィルムは、（メタ）アクリル系、ウレタン系、アクリルウレタン系、エポキシ系、シリコーン系等の熱硬化性樹脂または紫外線硬化型樹脂から形成される硬化層を用いることができる。これらの中でも、セルロールエステル系樹脂、ポリカーボネート系樹脂、（メタ）アクリル系樹脂、環状ポリオレフィン系樹脂、ポリエステル系樹脂が好適である。
【００４９】
前記透明保護フィルムの厚さは、適宜に決定しうるが、一般には強度や取扱性等の作業性、薄層性等の観点から、１〜５００μｍ程度であることが好ましく、１〜３００μｍ程度あることがより好ましく、５〜１００μｍ程度であることがさらに好ましい。また、前記透明保護フィルムの厚さは、当該透明保護フィルムの透湿度を低下させる観点から、１０〜１００μｍ程度であることが好ましく、２０〜１００μｍ程度あることがより好ましく、３０〜１００μｍ程度であることがさらに好ましい。
【００５０】
前記透明保護フィルムは、高温多湿環境下での偏光性能の低下を抑制する観点から、透湿度が８００ｇ／（ｍ２・２４ｈ）以下であることが好ましく、４００ｇ／（ｍ２・２４ｈ）以下であることがより好ましく、２００ｇ／（ｍ２・２４ｈ）以下であることがさらに好ましく、１５０ｇ／（ｍ２・２４ｈ）以下であることがよりさらに好ましい。前記偏光子の片面の透明保護フィルムは、透湿度が２００ｇ／（ｍ２・２４ｈ）以下であることが好ましく、１５０ｇ／（ｍ２・２４ｈ）以下であることがより好ましい。なお、透湿度は、ＪＩＳ  Ｚ０２０８の透湿度試験（カップ法）に準じ、直径６０ｍｍに切断したサンプルを約１５ｇの塩化カルシウムを入れた透湿カップにセットし、温度４０℃、湿度９０％Ｒ．Ｈ．の恒温機に入れ、２４時間放置した前後の塩化カルシウムの重量増加を測定することで算出できる。
【００５１】
前記透明保護フィルムを、前記偏光子の両面に貼り合わせる場合、その両面の透明保護フィルムは、同じものであってもよく、異なっていてもよい。
【００５２】
前記透明保護フィルムは、正面位相差が４０ｎｍ以上および／または、厚み方向位相差が８０ｎｍ以上の位相差を有する位相差板を用いることができる。正面位相差は、通常、４０〜２００ｎｍの範囲に、厚み方向位相差は、通常、８０〜３００ｎｍの範囲に制御される。前記透明保護フィルムとして位相差板を用いる場合には、当該位相差板が透明保護フィルムとしても機能するため、薄型化を図ることができる。
【００５３】
前記位相差板としては、例えば、高分子素材を一軸または二軸延伸処理してなる複屈折性フィルム、液晶ポリマーの配向フィルム、液晶ポリマーの配向層をフィルムにて支持したもの等が挙げられる。位相差板の厚さは特に制限されないが、２０〜１５０μｍ程度が一般的である。なお、位相差を有しない透明保護フィルムに前記位相板を貼り合わせて使用してもよい。
【００５４】
前記透明保護フィルムは、表面改質処理が施されていてもよい。前記表面改質処理としては、例えば、コロナ処理、プラズマ処理、プライマー処理、ケン化処理等が挙げられる。
【００５５】
前記透明保護フィルムの偏光子を貼り合わせない面には、ハードコート処理や反射防止処理、スティッキング防止や、拡散ないしアンチグレアを目的とした処理を施したものであってもよい。なお、ハードコート処理や反射防止層、スティッキング防止層、拡散層ないしアンチグレアを目的とした処理等は、透明保護フィルムそのものに設けることができるほか、別途光学層として透明保護フィルムとは別体のものとして設けることもできる。
【００５６】
前記透明保護フィルムには、紫外線吸収剤、酸化防止剤、滑剤、可塑剤、離型剤、着色防止剤、難燃剤、帯電防止剤、顔料、着色剤等の任意の適切な添加剤を含んでいてもよい。
【００５７】
前記偏光子と前記透明保護フィルムとの貼り合わせるためには、通常、接着剤が用いられる。前記接着剤としては、例えば、イソシアネート系接着剤、ポリビニルアルコール系接着剤、ゼラチン系接着剤、ビニル系ラテックス系、水系ポリエステル等が挙げられる。前記接着剤は、通常、水溶液からなる接着剤として用いられ、通常、０．５〜６０重量％の固形分を含有してなる。前記接着剤としては、上記の他、紫外線硬化型接着剤、電子線硬化型接着剤等が挙げられる。また、前記接着剤には、金属化合物フィラー等を含有させることができる。
【００５８】
前記接着剤の塗布は、前記透明保護フィルム、前記偏光子のいずれに行ってもよく、両者に行ってもよい。貼り合わせ後には、乾燥工程を施し、塗布乾燥層からなる接着剤層を形成する。前記偏光子と前記透明保護フィルムの貼り合わせは、ロールラミネーター等により行うことができる。前記乾燥工程の後には、必要に応じ、紫外線や電子線を照射することができる。前記接着剤層の厚さは、特に制限されないが、３０〜５０００ｎｍ程度であることが好ましく、１００〜１０００ｎｍ程度であることがより好ましい。
【００５９】
＜積層偏光フィルム＞
本発明の積層偏光フィルム（光学積層体）は、前記偏光フィルムが光学層に貼り合わされているものである。前記光学層は特に限定はないが、例えば、反射板や半透過板、位相差板（１／２や１／４等の波長板を含む）、視角補償フィルム等の液晶表示装置等の形成に用いられることのある光学層を１層または２層以上用いることができる。前記積層偏光フィルムとしては、特に、前記偏光フィルムに更に反射板または半透過反射板が積層されてなる反射型偏光フィルムまたは半透過型偏光フィルム、前記偏光フィルムに更に位相差板が積層されてなる楕円偏光フィルムまたは円偏光フィルム、前記偏光フィルムに更に視角補償フィルムが積層されてなる広視野角偏光フィルム、あるいは前記偏光フィルムに更に輝度向上フィルムが積層されてなる偏光フィルムが挙げられる。
【００６０】
前記偏光フィルム、あるいは前記積層偏光フィルムの一方の面あるいは両方の面には、液晶セルや有機ＥＬ素子等の画像表示セルと、視認側における前面透明板やタッチパネル等の透明板等の他の部材を貼り合わせるための接着剤層が付設されてもよい。当該接着剤層としては、粘着剤層が好適である。前記粘着剤層を形成する粘着剤は特に制限されないが、例えば、アクリル系重合体、シリコーン系ポリマー、ポリエステル、ポリウレタン、ポリアミド、ポリエーテル、フッ素系やゴム系等のポリマーをベースポリマーとするものを適宜に選択して用いることができる。特に、アクリル系重合体を含む粘着剤のように、光学的透明性に優れ、適度な濡れ性と凝集性と接着性を示し、耐候性や耐熱性等に優れるものが好ましく用いられる。
【００６１】
前記粘着剤層は、アクリル酸等の有機酸モノマーの含有量が低いことが好ましい。粘着剤層中の有機酸モノマー含有量を低くすることで、画像表示装置が高温環境に曝された場合でも、ポリビニルアルコールのポリエン化による透過率の低下が抑制される。
【００６２】
前記偏光フィルムや前記積層偏光フィルムの片面又は両面への粘着剤層の付設は、適宜な方式で行いうる。粘着剤層の付設としては、例えば、粘着剤溶液を調製し、それを流延方式や塗布方式等の適宜な展開方式で前記偏光フィルムや前記積層偏光フィルム上に直接付設する方式、あるいは、セパレータ上に粘着剤層を形成して、それを前記偏光フィルムや前記積層偏光フィルム上に移着する方式等が挙げられる。前記粘着剤層の厚さは、使用目的や接着力等に応じて適宜に決定でき、一般には１〜５００μｍであり、５〜２００μｍであることが好ましく、１０〜１００μｍであることがより好ましい。
【００６３】
前記粘着剤層の露出面に対しては、実用に供するまでの間、その汚染防止等を目的にセパレータが仮着されてカバーされることが好ましい。これにより、通例の取扱状態で粘着剤層の汚染等が防止できる。前記セパレータとしては、例えば、プラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したもの等が用いられる。
【００６４】
＜画像表示パネルおよび画像表示装置＞
本発明の画像表示パネルは、画像表示セルに、前記偏光フィルム、または前記積層偏光フィルムが貼り合わされているものである。また、本発明の画像表示装置は、前記画像表示パネルの偏光フィルムまたは積層偏光フィルム側（視認側）に、透明板を備えるものである。
【００６５】
前記画像表示セルとしては、例えば、液晶セルや有機ＥＬセル等が挙げられる。前記液晶セルとしては、例えば、外光を利用する反射型液晶セル、バックライト等の光源からの光を利用する透過型液晶セル、外部からの光と光源からの光の両者を利用する半透過半反射型液晶セルのいずれを用いてもよい。前記液晶セルが光源からの光を利用するものである場合、画像表示装置（液晶表示装置）は、画像表示セル（液晶セル）の視認側と反対側にも偏光フィルムが配置され、さらに光源が配置される。当該光源側の偏光フィルムと液晶セルとは、適宜の接着剤層を介して貼り合せられていることが好ましい。前記液晶セルの駆動方式としては、例えば、ＶＡモード、ＩＰＳモード、ＴＮモード、ＳＴＮモードやベンド配向（π型）等の任意なタイプのものを用いうる。
【００６６】
前記有機ＥＬセルとしては、例えば、透明基板上に透明電極と有機発光層と金属電極とを順に積層して発光体（有機エレクトロルミネセンス発光体）を形成したもの等が好適に用いられる。前記有機発光層は、種々の有機薄膜の積層体であり、例えば、トリフェニルアミン誘導体等からなる正孔注入層と、アントラセン等の蛍光性の有機固体からなる発光層との積層体や、これらの発光層とペリレン誘導体等からなる電子注入層の積層体、あるいは正孔注入層、発光層、および電子注入層の積層体等、種々層構成が採用され得る。
【００６７】
前記画像表示セルの視認側に配置される透明板としては、例えば、前面透明板（ウインドウ層）やタッチパネル等が挙げられる。前記前面透明板としては、適宜の機械強度および厚みを有する透明板が用いられる。このような透明板としては、例えば、アクリル系樹脂やポリカーボネート系樹脂のような透明樹脂板、あるいはガラス板等が用いられる。前記タッチパネルとしては、例えば、抵抗膜方式、静電容量方式、光学方式、超音波方式等の各種タッチパネルや、タッチセンサー機能を備えるガラス板や透明樹脂板等が用いられる。前記透明板として静電容量方式のタッチパネルが用いられる場合、タッチパネルよりもさらに視認側に、ガラスや透明樹脂板からなる前面透明板が設けられることが好ましい。
【実施例】
【００６８】
以下に実施例を挙げて本発明をさらに詳細に説明するが、本発明はこれらの実施例のみに限定されるものではない。【００６９】
＜実施例１＞
＜偏光子の作製＞
平均重合度が２，４００、ケン化度が９９．９モル％、厚みが４５μｍであるポリビニルアルコールフィルムを用意した。ポリビニルアルコールフィルムを、周速比の異なるロール間で、２０℃の膨潤浴（水浴）中に３０秒間浸漬して膨潤しながら搬送方向に２．４倍に延伸し（膨潤工程）、続いて、２０℃の染色浴（ヨウ素濃度が０．０３重量％、ヨウ化カリウム濃度が０．３重量％である水溶液）中で４５秒間浸漬して染色しながら元のポリビニルアルコールフィルム（搬送方向に全く延伸していないポリビニルアルコールフィルム）を基準にして搬送方向に３．７倍に延伸した（染色工程）。次いで、染色したポリビニルアルコールフィルムを、４０℃の架橋浴（ホウ酸濃度が３．０重量％、ヨウ化カリウム濃度が３．０重量％である水溶液）中で２０秒間浸漬して元のポリビニルアルコールフィルムを基準にして搬送方向に４．２倍まで延伸した（架橋工程）。さらに、得られたポリビニルアルコールフィルムを、６５℃の延伸浴（ホウ酸濃度が４．０重量％、ヨウ化カリウム濃度が５．０重量％である水溶液）中で５０秒間浸漬して元のポリビニルアルコールフィルムを基準にして搬送方向に６．０倍まで延伸した（延伸工程）後、１８℃の洗浄浴（ヨウ化カリウム濃度が２．５重量％である水溶液）中で５秒間浸漬した（洗浄工程）。洗浄したポリビニルアルコールフィルムを、３０℃で２分間乾燥して偏光子を作製した。以下の測定方法にて求めた、偏光子中のホウ素含有量は４．２重量％であり、偏光子中のカリウム含有量は０．３２重量％であった。また、偏光子の厚みは１８μｍであり、偏光子の水分率は１６重量％であった。【００７０】
［偏光子中のホウ素含有量（重量％）の測定方法］
１２０℃で２時間乾燥させた偏光子（約０．２ｇ）を水に溶かし、マンニトールおよびＢＴＢ溶液を少量滴下した水溶液に、０．１ｍｏｌ／ＬのＮａＯＨ水溶液をビュレットを用いて中和滴定し、偏光子のホウ素含有率を下記式に基づき算出した。
偏光子のホウ素含有量（重量％）＝Ｃ×Ｖ×Ｍｗ／Ｍ×１００
Ｃ：ＮａＯＨ水溶液の濃度（ｍｏｌ／Ｌ）
Ｖ：ＮａＯＨ水溶液の滴下量（Ｌ）
Ｍｗ：ホウ素の分子量（ｇ／ｍｏｌ）
Ｍ：１２０℃、２時間乾燥後の偏光子重量（ｇ）【００７１】
［偏光子中のカリウム含有量（重量％）の測定方法］
偏光子について、蛍光Ｘ線分析装置（リガク社製、商品名「ＺＳＸ１００Ｅ」、測定径：ψ１０ｍｍ）を用いて、カリウム元素の蛍光Ｘ線強度（ｋｃｐｓ）を測定した。一方、当該偏光子の厚み（μｍ）を、分光膜厚計（ＰＥＡＣＯＣＫ社製、商品名「ＤＧ−２０５」）を用いて測定した。得られた蛍光Ｘ線強度と厚みから下記式を用いてカリウム含有量（重量％）を求めた。なお、下記の「２．９９」は、厚み（μｍ）およびカリウム濃度（重量％）が既知の試料（例えば、一定量のＫＩを添加したＰＶＡ系樹脂フィルム）の蛍光Ｘ線強度（ｋｃｐｓ）を測定し、導き出された検量線の係数である。
偏光中のカリウム含有量（重量％）＝２．９９×（カリウム元素の蛍光Ｘ線強度）／（偏光子の厚み）【００７２】
＜偏光フィルムの作製＞
接着剤として、アセトアセチル基を含有するポリビニルアルコール樹脂（平均重合度が１，２００、ケン化度が９８．５モル％、アセトアセチル化度が５モル％）とメチロールメラミンとを重量比３：１で含有する水溶液を用いた。この接着剤を用いて、第２透明保護フィルムとして、上記で得られた偏光子の一方の面（画像表示セル側表面）に、（メタ）アクリル系樹脂（ラクトン環構造を有する変性アクリル系ポリマー）からなる厚み３０μｍの透明保護フィルム（飽和吸水量が０．２ｇ／ｍ２、透湿度が１２５ｇ／（ｍ２・２４ｈ））、（以下、このフィルムを「透明フィルムＡ」と称する）、また、第１透明保護フィルムとして、他方の面（視認側）に、ハードコート層を有する厚み４０μｍのトリアセチルセルロースフィルム（透湿度が３４２ｇ／（ｍ２・２４ｈ）、コニカミノルタ製、商品名「ＫＣ４ＵＹＷ」）（以下、このフィルムを「透明フィルムＢ」と称する）をロール貼合機で貼り合わせた後、引き続きオーブン内で加熱乾燥（温度が８８℃、時間が１０分間）させて、偏光子の両面に透明保護フィルムが貼り合わせられた偏光フィルムを作製した。【００７３】
＜疑似画像表示装置の作製＞
上記で得られた偏光フィルムを、偏光子の吸収軸が長辺となるように１５０×５０ｃｍのサイズに切断し、偏光フィルムの一方の面（透明フィルムＡ側の面）に、厚み２０μｍのアクリル系粘着剤層を介してガラス板（疑似画像表示セル）を貼り合わせ、偏光フィルムの他方の面（透明フィルムＢ側の面）に厚み２００μｍのアクリル酸モノマーフリー粘着剤（日東電工（株）製、商品名「ＬＵＣＩＡＣＳ  ＣＳ９８６８」）を介して別のガラス板を貼り合わせて、疑似画像表示装置を作製した。【００７４】
［高温環境下における光学特性の評価］
上記で得られた疑似画像表示装置を、温度９５℃の熱風オーブン内に５００時間静置し、投入（加熱）前後の単体透過率（ΔＴｓ）および偏光度（ΔＰ）を測定した。単体透過率および偏光度は、分光光度計（村上色彩技術研究所（株）製、製品名「ＤＯＴ−３」）を用いて測定した。当該単体透過率は、ＪｌＳ  Ｚ  ８７０１−１９８２の２度視野（Ｃ光源）により、視感度補正を行ったＹ値である。なお、測定波長は、３８０〜７００ｎｍ（１０ｎｍ毎）である。
ΔＴｓ（％）＝Ｔｓ５００−Ｔｓ０
ΔＰ（％）＝Ｐ５００−Ｐ０
ここで、Ｔｓ０およびＰ０は加熱前の単体透過率および偏光度であり、Ｔｓ５００およびＰ５００は５００時間加熱後の単体透過率および偏光度である。結果を表１に示す。【００７５】
上記の偏光度は、疑似画像表示装置と基準偏光フィルム（日東電工（株）製、商品名「ＣＷＱ１４６３ＣＵ」）を吸収軸が平行な状態に配置した場合に得られる平行透過率（Ｔｐ）と、吸収軸が９０゜となるように互いに直交させた後に得られる直交透過率（Ｔｃ）によって、下記式で定義される。
Ｐ（％）＝［（Ｔｐ−Ｔｃ）／（Ｔｐ＋Ｔｃ）］１／２×１００【００７６】
前記ΔＴｓ（％）は、−１．０〜１．０であることが好ましく、−０．５〜０．５であることがより好ましい。また、前記ΔＰ（％）は、−０．０１０〜０．０００であることが好ましく、−０．００５〜０．０００であることがより好ましい。【００７７】
［高温環境下における外観の評価］
上記で得られた疑似画像表示装置を、温度９５℃の熱風オーブン内に５００時間静置し、投入（加熱）後の外観を目視で以下の基準で評価した。結果を表１に示す。
○：外観に異常なし、あるいは偏光フィルムの端部に１００μｍ未満のクラックが発生する。
×：外観に異常（ポリエン化）あり、あるいは偏光フィルムの端部に１００μｍ以上のクラックが発生する。【００７８】
＜実施例２＞
＜偏光子、偏光フィルム、疑似画像表示装置の作製＞
偏光子の作製において、架橋工程で架橋浴（ホウ酸濃度が３．５重量％、ヨウ化カリウム濃度が２．５重量％である水溶液）を用いたこと、また、延伸工程で延伸浴（ホウ酸濃度が４．５重量％、ヨウ化カリウム濃度が５．０重量％である水溶液）を用いたこと、さらに、洗浄工程で洗浄浴（ヨウ化カリウム濃度が１．８重量％である水溶液）を用いたこと以外は、実施例１と同様の操作にて、偏光子を作製した。得られた偏光子中のホウ素含有量は５．２重量％であり、カリウム含有量は０．２８重量％であった。また、得られた偏光子を用い、実施例１と同様な操作にて、偏光フィルム、疑似画像表示装置を作製した。【００７９】
＜実施例３＞
＜偏光子、偏光フィルム、疑似画像表示装置の作製＞
偏光子の作製において、延伸工程で延伸浴（ホウ酸濃度が３．５重量％、ヨウ化カリウム濃度が５．０重量％である水溶液）を用いたこと、さらに、洗浄工程で洗浄浴（ヨウ化カリウム濃度が３．０重量％である水溶液）を用いたこと以外は、実施例１と同様の操作にて、偏光子を作製した。得られた偏光子中のホウ素含有量は４．０重量％であり、カリウム含有量は０．３４重量％であった。また、得られた偏光子を用い、実施例１と同様な操作にて、偏光フィルム、疑似画像表示装置を作製した。【００８０】
＜実施例４＞
＜偏光子、偏光フィルム、疑似画像表示装置の作製＞
偏光子として、実施例３で得られた偏光子を用意した。偏光フィルムの作製において、第２透明保護フィルムとして、偏光子の一方の面（画像表示セル側表面）に、厚み８０μｍのトリアセチルセルロースフィルム（透湿度が５６０ｇ／（ｍ２・２４ｈ）、コニカミノルタ社製、商品名「ＫＣ８ＵＹＷ」）（以下、このフィルムを「透明フィルムＣ」と称する）を用いたこと以外は、実施例１と同様な操作にて、偏光フィルムおよび疑似画像表示装置を作製した。【００８１】
＜実施例５＞
＜偏光子、偏光フィルム、疑似画像表示装置の作製＞
偏光子の作製において、架橋工程で架橋浴（ホウ酸濃度が３．５重量％、ヨウ化カリウム濃度が２．５重量％である水溶液）を用いたこと、また、延伸工程で延伸浴（ホウ酸濃度が５．０重量％、ヨウ化カリウム濃度が５．０重量％である水溶液）を用いたこと、さらに、洗浄工程で洗浄浴（ヨウ化カリウム濃度が１．８重量％である水溶液）を用いたこと以外は、実施例１と同様の操作にて、偏光子を作製した。得られた偏光子中のホウ素含有量は５．３重量％であり、カリウム含有量は０．２８重量％であった。また、得られた偏光子を用い、実施例１と同様な操作にて、偏光フィルム、疑似画像表示装置を作製した。【００８２】
＜比較例１＞
＜偏光子、偏光フィルム、疑似画像表示装置の作製＞
偏光子の作製において、架橋工程で架橋浴（ホウ酸濃度が２．５重量％、ヨウ化カリウム濃度が２．５重量％である水溶液）を用いたこと、また、延伸工程で延伸浴（ホウ酸濃度が３．０重量％、ヨウ化カリウム濃度が５．０重量％である水溶液）を用いたこと、さらに、洗浄工程で洗浄浴（ヨウ化カリウム濃度が４．０重量％である水溶液）を用いたこと以外は、実施例１と同様の操作にて、偏光子を作製した。得られた偏光子中のホウ素含有量は３．９重量％であり、カリウム含有量は０．３６重量％であった。また、得られた偏光子を用い、実施例１と同様な操作にて、偏光フィルム、疑似画像表示装置を作製した。【００８３】
＜比較例２＞
＜偏光子、偏光フィルム、疑似画像表示装置の作製＞
偏光子の作製において、洗浄工程で洗浄浴（ヨウ化カリウム濃度が１．３重量％である水溶液）を用いたこと以外は、実施例１と同様の操作にて、偏光子を作製した。得られた偏光子中のホウ素含有量は４．１重量％であり、カリウム含有量は０．２７重量％であった。また、得られた偏光子を用い、実施例１と同様な操作にて、偏光フィルム、疑似画像表示装置を作製した。【００８４】
＜比較例３＞
＜偏光子、偏光フィルム、疑似画像表示装置の作製＞
偏光子の作製において、延伸工程で延伸浴（ホウ酸濃度が３．５重量％、ヨウ化カリウム濃度が５．０重量％である水溶液）を用いたこと、さらに、洗浄工程で洗浄浴（ヨウ化カリウム濃度が１．５重量％である水溶液）を用いたこと以外は、実施例１と同様の操作にて、偏光子を作製した。得られた偏光子中のホウ素含有量は４．０重量％であり、カリウム含有量は０．２８重量％であった。また、得られた偏光子を用い、実施例１と同様な操作にて、偏光フィルム、疑似画像表示装置を作製した。【００８５】
＜比較例４＞
＜偏光子、偏光フィルム、疑似画像表示装置の作製＞
偏光子の作製において、架橋工程で架橋浴（ホウ酸濃度が１．５重量％、ヨウ化カリウム濃度が２．５重量％である水溶液）を用いたこと、また、延伸工程で延伸浴（ホウ酸濃度が１．５重量％、ヨウ化カリウム濃度が５．０重量％である水溶液）を用いたこと、さらに、洗浄工程で洗浄浴（ヨウ化カリウム濃度が１０．０重量％である水溶液）を用いたこと以外は、実施例１と同様の操作にて、偏光子を作製した。得られた偏光子中のホウ素含有量は２．４重量％であり、カリウム含有量は０．６５重量％であった。また、得られた偏光子を用い、実施例１と同様な操作にて、偏光フィルム、疑似画像表示装置を作製した。【００８６】
上記で得られた実施例２〜５および比較例１〜４の疑似画像表示装置を用い、上記の［高温環境下における光学特性の評価］および［高温環境下における外観の評価］における評価を行った。結果を表１に示す。【００８７】
【表１】
2019188779.tif 000002
【国際調査報告】
2019188779.tif 000003
2019188779.tif 000004
2019188779.tif 000005
2019188779.tif 000006